FR 3046949 A1 20170728 FR 1650520 A 20160122 1 NANOPARTICULES D'OR ET PROCEDE ECOLOGIQUE DE PREPARATION Domaine de l'invention La présente invention se rapporte aux nanoparticules d'or pour des applications médicales et cosmétiques. Plus particulièrement, la présente invention se rapporte à un procédé écologique de préparation desdites nanoparticules à partir de plantes et d'une solution aqueuse de sels d'or. Les nanoparticules susceptibles d'être obtenues par le procédé de l'invention peuvent être utilisées dans plusieurs applications, notamment dans le médical ou la cosmétique, par exemple en tant que catalyseur, senseur, marqueur pour microscopie électronique, thérapie génique, vecteur de principe actif, diagnostic, radiothérapie, thérapie par hyperthermie, imagerie... Etat de la technique Les nanoparticules sont de plus en plus utilisées dans la médecine et la cosmétique. Celles-ci peuvent être de nature métallique ou non et ont une taille n'excédant pas quelques centaines de nanomètres. La nature des nanoparticules leur confère des propriétés propres. Les nanoparticules d'or présentent un intérêt fort en nanomédecine. Celles-ci ont l'avantage de posséder une résonance des plasmons de surface unique qui les rend particulièrement intéressantes en médecine (diagnostique, thérapie, recherche...). De plus, elles ne s'oxydent pas, sont réactives et biocompatibles. Les nanoparticules d'or peuvent être également couplées à des molécules biologiques telles que des anticorps, des peptides ou autres. 3046949 2 Classiquement, les nanoparticules métalliques étaient synthétisées par des procédés chimiques dont les réactifs ou produits de réaction pouvaient être toxiques. Généralement, l'agent réducteur utilisé était le citrate. Ces 5 procédés nécessitaient des lavages des nanoparticules afin de tenter d'éliminer des agents toxiques. Ces nanoparticules, du fait de leur procédé de synthèse pouvaient entraîner des problèmes de stabilité, de réactivité, de biocompatibilité voire même les rendaient impropres à la conjugaison avec des 10 biomolécules, les réactifs de synthèse entraînant une inactivation de la biomolécule. Il a été nécessaire de développer de nouveaux procédés de synthèse, plus respectueux de l'environnement et améliorant la biocompatibilité, la stabilité et la réactivité 15 des nanoparticules d'or. Il est ainsi connu de l'état de la technique des procédés respectueux de l'environnement utilisant des extraits de plantes pour réduire les sels d'or. La demande de brevet W02005/095031 décrit un 20 procédé pour la synthèse de nanoparticules mono et bimétalliques de tailles et de formes différentes, par réaction de sels métalliques avec des extraits réducteurs de différentes parties de plantes à une température comprise entre 15° C et 100 °C. Les plantes dans cette demande de brevet 25 sont par exemple des variétés de cannelle, de citron, de jasmin, de camomille, de rose... Le brevet US8333994 décrit des nanoparticules d'or biocompatibles stabilisées avec des extraits de plantes riches en polyphénols ou riches en flavonoïdes ou des composés 30 réactifs phytochimiques. Le procédé est respectueux de l'environnement. Dans ce brevet, une solution aqueuse contenant des sels d'or sont mixés avec les extraits de plantes riches en polyphénols ou riches en flavonoïdes. La solution de sels d'or est mixée par exemple avec du thé noir, du curcuma ou de la cannelle. 3046949 3 Inconvénients de l'art antérieur Les procédés chimiques présentent l'inconvénient de ne pas être respectueux de l'environnement et les 5 nanoparticules d'or obtenues peuvent poser des problèmes de stabilité, de réactivité ou de biocompatibilité. Les procédés de l'état de la technique utilisant des extraits de plantes conduisent majoritairement à la génération de particules d'or sphériques. Or la forme des 10 nanoparticules influence directement la capacité des nanoparticules à atteindre le microenvironnement des tumeurs et donc l'efficacité du traitement (Stylianopoulos et al). Il est donc primordial de trouver des procédés respectueux de l'environnement permettant d'obtenir des 15 nanoparticules d'or monodisperses, stables, réactives, biocompatibles et dont la forme est maîtrisée et uniforme. Solution apportée par l'invention 20 La présente invention se propose de remédier aux inconvénients de l'art antérieur par un procédé écologique de préparation de nanoparticules d'or biocompatibles et stables comprenant : a. La préparation d'au moins un extrait de plante 25 riche en flavonoïdes b. Le mélange d'au moins un desdits extraits de plante avec une solution aqueuse d'au moins un sel d'or caractérisé en ce que l'extrait de plante riche en flavonoïdes est un extrait de Hubertia ambavilla ou de 30 Hypericum lanceolatum. Avantageusement, l'extrait de plante riche en flavonoïdes est un extrait total brut de ladite plante ou un totum de flavonoïdes de ladite plante. L'extrait de plante riche en flavonoïdes est un 35 extrait total brut de Hubertia ambavilla. 3046949 4 L'extrait de plante riche en flavonoïdes est un extrait total brut de Hypericum lanceolatum. L'extrait de plante riche en flavonoïdes est un totum de flavonoïdes de Hubertia ambavilla. 5 L'extrait de plante riche en flavonoïdes est un totum de flavonoïdes de Hypericum lanceolatum. Avantageusement, l'extrait de plante comprend des flavonoïdes choisis parmi la rutine, la quercétine, l'hyperoside et l'isoquercétine ou une combinaison d'au moins 10 deux parmi ceux-ci. Selon un mode de réalisation, l'extrait de plantes comprend de la rutine et de la quercétine. Avantageusement, l'extrait de plante est un totum de flavonoïdes comprenant de la rutine et de la quercétine. Le 15 totum flavonoïdes comprenant de la rutine et de la quercétine est un totum de flavonoïdes extrait de Hypericum lanceolatum. Selon un autre mode de réalisation, l'extrait de plantes comprend de l'hyperoside et de l'isoquercétine. Avantageusement, l'extrait de plante est un totum 20 de flavonoïdes comprenant de l'hyperoside et de l'isoquercétine. Le totum de flavonoïdes comprenant de l'hyperoside et de l'isoquercétine est un totum de flavonoïdes extrait de Hubertia ambavilla. Avantageusement, le ratio molaire de flavonoïdes 25 aux sels d'or est de 21. Hubertia ambavilla est une espèce endémique de l'île de la Réunion et de l'île Maurice. Ce petit arbuste est particulièrement abondant à la Réunion où on le trouve 30 principalement entre 1000 et 2000 m d'altitude. Cette plante est utilisée dans la médecine traditionnelle réunionnaise en tisane pour soigner les gastro-entérites chez le nourrisson ou en décoction pour soigner les problèmes cutanés (bourbouille, eczéma, brûlures, démangeaisons, plaies, inflammations...). 35 Cette plante aurait aussi des propriétés contre l'ulcère de 3046949 5 l'estomac et des propriétés antivirales contre l'herpès et le virus de la poliomyélite. Hypericum lanceolatum est une espèce de 5 millepertuis arborescent originaire de l'île de la Réunion. Elle est aussi connue sous le nom de fleur jaune. Elle est également retrouvée en Afrique, de la Guinée équatoriale à la Tanzanie. L'huile essentielle de fleurs de cette plante est utilisée en phytothérapie. Cette plante est utilisée dans la 10 médecine traditionnelle réunionnaise sous forme de tisane pour soulager les brûlures d'estomac, contre les affections urinaires, pour soulager et régulariser les règles douloureuses ou encore contre la fièvre. Ses propriétés antiradicalaires et antioxydantes sont prouvées. 15 Le procédé selon l'invention est rapide. Il comporte un nombre réduit d'étapes. Une fois l'extrait de plante obtenu, le procédé se fait en une étape et en moins d'une minute. Ceci est beaucoup plus rapide que les procédés 20 chimiques de l'art antérieur. Les nanoparticules susceptibles d'être obtenues par le procédé selon l'invention ont un diamètre compris entre 5 et 100 nm. 25 Les nanoparticules sont sphériques, lesdites nanoparticules sphériques étant obtenues par mélange d'un totum de flavonoïdes de plante avec une solution aqueuse d'au moins un sel d'or. Les nanoparticules sont anisotropiques en forme de 30 fleur, lesdites nanoparticules d'or en forme de fleur sont obtenues par mélange d'un extrait total brut de plante avec une solution aqueuse d'au moins un sel d'or. Les nanoparticules susceptibles d'être obtenues par le procédé objet de l'invention sont solubles dans l'eau et 35 sont des nanothéranostiques doubles, c'est à dire qu'elles 3046949 6 peuvent être utilisées en tant qu'agent diagnostique et en tant qu'agent thérapeutique. Elles peuvent aussi être utilisées en cosmétique et entrer dans la formulation de produits cosmétiques pour la peau et les cheveux. 5 Les nanoparticules susceptibles d'être obtenues par le procédé de l'invention présente une forte affinité pour les tissus cancéreux et les cellules cancéreuses. Elles peuvent être utilisées dans des techniques d'imagerie médicale ou vétérinaire, ou des techniques de traitement médical ou 10 vétérinaire par exemple l'hyperthermie. Les nanoparticules obtenues par le procédé sont monodisperses. Elles sont administrables chez l'Homme ou l'animal, par exemple per os ou par voie intraveineuse. Elles peuvent être taquées pour un meilleur adressage aux cellules 15 ou tissus cibles. Elles peuvent être couplées à des techniques telles que le rayon X, le scanner pour détecter et/ou traiter diverses pathologies dont différents types de cancer. Description 20 La présente invention sera mieux comprise à la lumière des exemples suivants. Préparation des extraits de plantes : 25 Deux espèces de plantes sont utilisées dans la présente invention. La première est Hubertia ambavilla qui est un arbuste endémique de l'île de la Réunion. La deuxième est Hypericum lanceolatum qui est une espèce de millepertuis arborescent originaire de l'île de la Réunion. Ces deux 30 plantes sont particulières riches en flavonoïdes dont la rutine et la quercétine pour Hypericum lanceolatum l'isoquercétine et l'hyperoside pour Hubertia ambavilla. - Préparation d'un extrait total brut de plantes : 3046949 7 Des plantes fraîchement récoltées sont lavées à l'eau déionisée. 3 grammes sont mélangés à 50 mL d'eau déionisée puis le mélange est chauffé à 60°C pendant 5 min, ce qui permet de libérer la matière biologique par lyse des 5 cellules végétales. Le surnageant est ensuite refroidi à température ambiante puis sur la glace pendante 10 minutes. Le surnageant refroidi est ensuite filtré sur un filtre de porosité de grade 2. Lorsque le matériel de départ est Hubertia 10 ambavilla, l'extrait obtenu est vert. Lorsque le matériel de départ est Hypericum lanceolatum, l'extrait obtenu est marron. Aucun solvant organique n'est utilisé dans cette préparation. 15 - Isolement du totum de flavonoïdes de plante : La méthode d'extraction utilisée est une méthode de macération à froid. Les plantes sont écrasées sur un tamis à pores de 20 diamètre de 10 mm puis laissées à macérer sous agitation à 150 rpm pendant 20h à température ambiante. Un mélange à quantité égale d'eau et d'éthanol est ajouté au mélange dans un ratio solide/solvant de 1:20 pour obtenir le meilleur rendement possible en composés phénoliques (Cujic N et al). 25 Après extraction, les macéras sont filtrés, séchés à basse pression (température maximale du bain : 45°C, pression entre 50 et 150 bars) puis lyophilisés pendant 48h. Le rendement d'extraction pour Hubertia ambavilla sous ces conditions est proche de 50%. 30 Préparation des nanoparticules d'or : - Préparation des nanoparticules d'or en forme de fleur avec les extraits totaux bruts : 50 mL d'une solution aqueuse d'acide chloraurique 35 (HAuC14) à 1 mM sont refluées sous agitation vigoureuse dans un 3046949 8 ballon bicol surmonté d'un réfrigérant à reflux à l'abri de la lumière. Lorsque de fines gouttelettes apparaissent sur les parois, 20 mL d'une solution aqueuse d'extraits totaux brut de plantes sont ajoutés très rapidement. La solution devient 5 alors rapidement rouge vineux en 1 minute. Le ballon est ensuite retiré du bain d'huile et la solution est maintenue sous agitation vigoureuse pendant 15 minutes supplémentaires. La solution est finalement maintenue à 4°C à l'abri de la lumière. 10 Les nanoparticules obtenues ont un diamètre d'environ 40 nm. - Préparation des nanoparticules d'or sphériques avec un totum de flavonoïdes 15 4 mL d'une solution aqueuse de totum de flavonoïdes sont refluées sous agitation vigoureuse dans un ballon bicol surmonté d'un réfrigérant à reflux à l'abri de la lumière. Lorsque de fines gouttelettes apparaissent sur les parois, 4 mL d'une solution aqueuse de HAuC14 sont ajoutés très 20 rapidement. La solution devient alors rapidement rouge brun en 1 minute. Le ballon est ensuite retiré du bain d'huile et la solution est maintenue sous agitation vigoureuse pendant 15 minutes supplémentaires. La solution est finalement maintenue à 4°C à l'abri de la lumière. 25 Les nanoparticules obtenues ont un diamètre d'environ 15 nm. Un ratio molaire spécifique entre les réactifs permet d'obtenir des nanoparticules d'or sphériques. Ce ratio 30 est le suivant : n(flavonoïdes)/n(HAuC14) = 21 Résultats La figure 1 présente des clichés pris en 35 microscopie électronique à transmission de nanoparticules d'or 3046949 9 obtenues selon le procédé de l'invention à partir de sels d'or réduits par un extrait total brut de feuilles de Hubertia ambavilla. Les nanoparticules obtenues ont un diamètre de 40 nm et sont anisotropiques en forme de fleurs. Elles sont 5 monodisperses. La figure 2 présente des clichés pris en microscopie électronique à transmission de nanoparticules d'or obtenues selon le procédé de l'invention à partir de sels d'or réduits par un totum de flavonoïdes de fleurs de Hubertia 10 ambavilla. Les nanoparticules obtenues ont un diamètre de 15 nm et sont sphériques. Elles sont monodisperses. La figure 3 présente des clichés pris en microscopie électronique à transmission de nanoparticules d'or obtenues selon le procédé de l'invention à partir de sels d'or 15 réduits par un extrait total brut de fleurs de Hypericum lanceolatum. Les nanoparticules obtenues ont un diamètre de 40 nm et sont anisotropiques en forme de fleurs. Elles sont monodisperses. La figure 4 présente le spectre UV pour les 20 nanoparticules d'or obtenues par le procédé selon l'invention. La figure 5 présente le scan des nanoparticules d'or synthétisées par le procédé selon l'invention. Ces figures 1 à 3 montrent que des nanoparticules 25 d'or ont bien été obtenues par le procédé selon l'invention. De plus, lorsqu'un extrait total brut de plante est utilisé, les nanoparticules sont anisotropiques et en forme de fleur alors que lorsqu'un totum de flavonoïdes est utilisé, les nanoparticules d'or sont sphériques et plus petites. Les 30 nanoparticules obtenues selon le procédé sont monodisperses. Les spectres UV d'un extrait de fleurs de Hypericum lanceolatum, de nanoparticules obtenues par réaction des sels d'or avec un extrait de Hypericum lanceolatum et de 35 nanoparticules obtenues par le procédé classique de Turkevich 3046949 10 ont été comparés. La figure 4 présente les spectres obtenus, en a avec les extraits de fleurs de Hypericum lanceolatum, en b les nanoparticules préparées par réaction avec un extrait de Hypericum lanceolatum et en c les nanoparticules préparées par 5 réaction selon le procédé de Turkevich. Sur le spectre b, une bande apparaît à 568 nm confirmant la présente de nanoparticules d'or anisotropiques en forme de fleurs. La faisabilité de la détection par scanner (CT- 10 scan) des nanoparticules obtenues par le procédé selon l'invention a été vérifiée par tomographie. Trois échantillons ont été scannés par tomographie assistée par ordinateur : 1) une goutte de particule d'or préparé à partir d'un extrait de Hypericum lanceolatum, 2) le surnageant (extrait de plante 15 seul), 3) une goutte de nanoparticules d'or préparées à partir de citrates selon Turkevich. Le scanner montre une goutte (1) de nanoparticules synthétisées à partir de sels d'or et d'un extrait de Hypericum lanceolatum. Après ultracentrifugation, les échantillons n°2 et n°3 n'ont pas montré de différences de 20 contraste significatives. Par contre, l'échantillon n°1 présentait un dépôt noir au fond du tube d'ultracentrifugation présentant un fort contraste (figure 5). Le contraste radiologique de cet échantillon n°3 était de 621 UH, contre 25 seulement pour le surnageant (extrait de plante). 25 Le rendement de synthèse des nanoparticules d'or par le procédé de l'invention selon l'utilisation d'un extrait total brut de plante ou du totum de flavonoïdes de la même plante sont présentés dans le tableau 1 ci-dessous : Hubertia ambavilla Hypericum lanceolatum Extrait total brut 5 g/L 2,5 g/L Totum de flavonoïdes 25 g/L Fraction 2 : 30 g/L 30 Tableau 1. Rendement de synthèse de nanoparticules d'or avec les différents extraits de plantes. 3046949 11 La synthèse avec l'extrait total brut de Hubertia ambavilla présente un meilleur rendement que la synthèse avec l'extrait total brut de Hypericum lanceolatum. Le rendement de synthèse de nanoparticules d'or est 5 légèrement supérieur avec le totum de flavonoïdes de Hypericum lanceolatum qu'avec celui de Hubertia ambavilla. Les rendements de synthèse de nanoparticules d'or sont plus importants avec les totum de flavonoïdes qu'avec les extraits totaux bruts. 10 Les rendements obtenus avec les totum de flavonoïdes ont été comparés avec les rendements obtenus avec un seul flavonoïde. Le totum de flavonoïdes de Hubertia ambavilla contient majoritairement de l'hyperoside et un peu d'isoquercétine. L'utilisation du totum de flavonoïdes de 15 Hubertia ambavilla dans le procédé selon l'invention entraîne l'obtention de nanoparticules d'or sphériques et stables. A l'inverse, la réaction de sels d'or avec de l'isoquercétine seule ou avec de l'hypéroside seul, entraine la synthèse de nanoparticules d'or non stables et un rendement de 20g/L, 20 inférieur au rendement obtenu avec le totum de flavonoïdes. Il y a donc une action synergique entre l'hyperoside et l'isoquercétine. Le totum de flavonoïdes de Hypericum lanceolatum contient majoritairement de la rutine et un peu de quercétine. 25 L'utilisation de ce dernier dans le procédé selon l'invention entraîne l'obtention de nanoparticules d'or sphériques et stables. A l'inverse, la réaction de sels d'or avec de la rutine seule ou avec de la quercétine seule, ne permet pas la synthèse de nanoparticules d'or. Il y a donc une action 30 synergique entre la rutine et la quercétine. Références : N. dujid, K. âavikin, T. Jankovid, D. PljevljakuSid, G. Zdunid, S. Ibrid, 2016. Optimization of polyphenols extraction from 3046949 12 dried chokeberry using maceration as traditional technique, Food Chemistry, 194, 135-142 T. Stylianopoulos, and R. K. Jain "Design considerations for 5 nanotherapeutics in oncology." Nanomedicine: Nanotechnology, Biology and Medicine 11(8): 1893-1907. J. Turkevich, P. C. Stevenson and J. Hiller, Discuss. "A study of the nucleation and growth processes in the synthesis of colloidal gold", Faraday Soc. 1951, 11, 55. 10 REVENDICATIONS1. Procédé écologique de préparation de nanoparticules d'or biocompatibles et stables comprenant : a.La préparation d'au moins un extrait de plante riche en flavonoïdes b.Le mélange d'au moins un desdits extraits de plante avec une solution aqueuse d'au moins un sel d'or caractérisé en ce que l'extrait de plante riche en flavonoïdes est un extrait de Hubertia ambavilla ou de Hypericum lanceolatum. 2. Procédé selon la revendication 1 caractérisé en ce que l'extrait de plante riche en flavonoïdes est un extrait total brut de ladite plante ou un totum de flavonoïdes de ladite plante. 3. Procédé selon la revendication 1 ou 2 caractérisé en ce que l'extrait de plante comprend des flavonoïdes choisis parmi la rutine, la quercétine, l'hyperoside et l'isoquercétine ou une combinaison d'au moins deux parmi ceux-ci. 4. Procédé selon la revendication 3 caractérisé en ce que l'extrait de plantes comprend de la rutine et de la quercétine. 5. Procédé selon la revendication 3 caractérisé en ce que l'extrait de plante comprend de l'hyperoside et de l'isoquercétine. 6. Procédé selon l'une quelconque des revendications précédentes caractérisé en ce que le ratio molaire de flavonoïdes aux sels d'or est de 21. 7. Procédé selon l'une quelconque des revendications précédentes caractérisé en ce que les nanoparticules ont un diamètre compris entre 5 et 100 nm. 8. Procédé selon l'une quelconque des revendication précédentes caractérisé en ce que les nanoparticules sont sphériques, lesdites nanoparticules sphériques étant 3046949 14 obtenues par mélange d'un totum de flavonoïdes de plante avec une solution aqueuse d'au moins un sel d'or. 9. Procédé selon l'une quelconque des revendications 1 à 7 caractérisé en ce que les nanoparticules sont 5 anisotropiques en forme de fleur, lesdites nanoparticules d'or en forme de fleur étant obtenues par mélange d'un extrait total brut de plante avec une solution aqueuse d'au moins un sel d'or.